ЭЛЕКТРОИЗОЛЯЦИОННАЯ КОНСТРУКЦИЯ С РАЗНОТОЛЩИННЫМ ГИДРОФОБНЫМ ПОКРЫТИЕМ

1. Электроизоляционная конструкция с разнотолщинным гидрофобным покрытием, жидким или пастообразным в исходном состоянии, выполненная в виде как минимум одного изолятора, который содержит изоляционную деталь, состоящую из ствола с ребрами или без ребер на боковой поверхности, соединенную по обоим концам с металлической арматурой, выполненной, например, в виде фланца, с помощью затвердевшей цементно-песчаной связки, причем боковые наружные поверхности металлической арматуры, а также наружная поверхность изоляционной детали покрыты гидрофобным покрытием, отличающаяся тем, что электроизоляционная конструкция выполнена с разной толщиной гидрофобного покрытия на разных участках ее наружной поверхности, которая составляет для наружной боковой поверхности металлической арматуры изолятора, непосредственно контактирующей с источником высокого напряжения, а также для изоляционной детали этого изолятора на участке, расположенном от основания металлической арматуры, непосредственно контактирующей с источником высокого напряжения, вдоль наружной поверхности изоляционной детали и до вершины ближайшего ребра, но не далее чем на 1/3 строительной высоты электроизоляционной конструкции, величину 200-800 мкм, а на остальной поверхности электроизоляционной конструкции - 80-400 мкм.
2. Электроизоляционная конструкция п.1, отличающаяся тем, что она состоит из двух или более изоляторов, соединенных друг с другом паралельно или последовательно.
3. Электроизоляционная конструкция п.1, отличающаяся тем, что изоляционная деталь выполнена из фарфора или стекла.
4. Электроизоляционная конструкция п.1, отличающаяся тем, что изоляционная деталь состоит из ствола в форме тела вращения, выполненного в виде сплошного или полого стержня цилиндрической или конической формы, выполненного без ребер или с ребрами на боковой поверхности.
14
15
5. Конструкция по п.1, отличающаяся тем, что она покрыта гидрофобным покрытием на основе одно- или двухупаковочного кремнийорганического компаунда холодного отверждения, который в невулканизированном состоянии характеризуется жизнеспособностью при температуре от 15 до 35°С в пределах 15-60 мин, а в вулканизированном состоянии характеризуется условной разрывной прочностью при растяжении не менее 0,55 МПа, относительным удлинением при разрыве не менее 100%, удельным объемным электрическим сопротивлением не менее 3,0·10 Ом·см, удельным поверхностным электрическим сопротивлением не менее 1,0·10 Ом, тангенсом угла диэлектрических потерь при частоте 50 Гц не более 0,008, электрической прочностью в дистиллированной воде не менее 10 кВ/мм, а также прочностью связи с металлом при отслаивании не менее 0,60 Н/м.
6. Конструкция по п.1, отличающаяся тем, что она покрыта гидрофобным покрытием, которое в вулканизированном состоянии характеризуется сроком службы не менее 10 лет при эксплуатации в условиях перепада температур от минус 60 до плюс 65°С и при рабочих напряжениях 6-750 кВ.
7. Конструкция по п.5, отличающаяся тем, что она покрыта гидрофобным покрытием, которое содержит силиконовый низкомолекулярный каучук, наполнитель и отвердитель, причем в качестве силиконового низкомолекулярного каучука гидрофобное покрытие содержит каучук марки СКТН, в качестве наполнителя оно содержит как твердый наполнитель в виде гидрата окиси алюминия и сажи ацетиленовой, так и жидкий наполнитель в виде низкомолекулярной кремнийорганической жидкости 119-215, а в качестве отвердителя гидрофобное покрытие содержит метилтриацетоксисилан.
8. Конструкция по п.7, отличающаяся тем, что она покрыта гидрофобным покрытием, которое содержит на 100,0 мас.ч. каучука гидрат окиси алюминия в количестве 5,0-15,0 мас.ч, сажу ацетиленовую в количестве 0,5-2,5 мас.ч., низкомолекулярную кремнийорганическую жидкость 119-215 в количестве 1,25-2,5 мас.ч., метилтриацетоксисилан в количестве 2,5-6,5 мас.ч.